FR 2786207 A1 20000526 FR 9814920 A 19981124 L'invention se rapporte à un procédé de traitement anti-corrosion d'un élément tubulaire de circuit hydraulique en laiton utilisé dans une installation de climatisation à l'eau froide. Elle se rapporte égaiement à l'élément tubulaire obtenu. Par élément tubulaire de circuit hydraulique, on comprendra une conduite ou une pièce d'un raccord, c'est à dire une conduite portant à chaque extrémité un moyen de liaison. Le matériau utilisé pour la fabrication de ces éléments tubulaires est un laiton qui est un alliage principalement composé de cuivre, de zinc et de plomb en quantité juste nécessaire pour améliorer les critères d'usinabilité. Les éléments tubulaires de ces installations de climatisation sont soumis à des chocs thermiques qui augmentent rapidement le vieillissement. En effet, sous l'effet de ces chocs, le développement de criques dans le métal est accéléré. Chaque crique constitue un point de faiblesse à partir duquel s'amorce plus facilement la corrosion. Cette corrosion est d'autant plus importante que le milieu, dans lequel est situé l'élément tubulaire, est agressif. Ces criques sont notamment le résultat de contraintes mécaniques appliquées 6 l'élément tubulaire. Notamment, dans le cas des raccords vissés, le serrage, mme contrôlé, provoque immanquablement des micro-fissures. II en est de mme lors de la fabrication de ces éléments tubulaires qui sont obtenus notamment par décolletage et/ou matriçage à chaud ou à froid. L'invention se propose donc de remédier aux inconvénients précités et, à cet effet, l'invention a pour objet un procédé de traitement anti-corrosion d'un élément tubulaire de circuit de hydraulique en laiton caractérisé en ce qu'il comprend : -une étape dans laquelle : . on choisit pour constituer l'élément tubulaire un laiton à forte teneur en cuivre, exempt de phase ss, . on usine l'élément et, -une étape de revtement de la surface extérieure et intérieure de l'élément tubulaire par une couche de zinc noir. L'invention a également pour objet l'élément tubulaire obtenu selon le procédé. L'invention sera bien comprise à l'aide de la description ci-après à titre d'exemple non limitatif, en regard du dessin ci-annexé qui représente schématiquement une coupe axiale d'un élément tubulaire. En se reportant au dessin, on voit, en coupe axiale, un élément tubulaire 1 de circuit de hydraulique en laiton ayant subi une opération un traitement anticorrosion selon l'invention. Cet élément tubulaire est représenté sous la forme d'un raccord présentant à chaque extrémité des moyens 2,3 de liaison, tels un filetage, mais il ne s'agit que d'un exemple non limitatif. Selon une caractéristique de l'invention, le procédé : -une étape dans laquelle : . on choisit pour constituer l'élément tubulaire un laiton à forte teneur en cuivre, exempt de phase p, . on usine l'élément et, -une étape de revtement de la surface extérieure et intérieure de l'élément tubulaire par une couche 4 de zinc noir. Le revtement se fait par électrolyse mais pourrait également tre fait par trempage. Après cet usinage et avant cette étape de revtement, on recuit l'élément tubulaire à une température d'environ 300 Celsius et pendant une durée de deux heures afin de supprimer les tensions y compris celles introduites par usinage. Après te recuit, on décape l'élément tubulaire et on neutralise l'action du décapant pour obtenir un support inerte. De préférence, le laiton utilisé est de type CuZn36Pb3. L'élément tubulaire, obtenu par le procédé, se caractérise en ce : -il est en laiton à forte teneur en cuivre, exempt de phase p et -il comprend un revtement constitué par une couche de zinc noir. Le laiton utilisé est un alliage du type CuZn36Pb3 ayant, de préférence, subi un recuit, de préférence, à une température de l'ordre 300 Celsius pendant une durée de deux heures. Le zinc noir du revtement présente, avec la structure moléculaire de l'élément tubulaire, une compatibilité procurant un accrochage excellent du revtement et, ainsi, une protection particulièrement efficace mme sous contrainte et en ambiance agressive. REVENDICATIONS 1. Procédé de traitement d'un élément tubulaire (1) de circuit hydraulique en laiton utilisé dans une installation de climatisation à l'eau froide CARACTERISE en ce qu'il : -une étape dans laquelle : . on choisit, pour constituer l'élément tubulaire, un laiton à forte teneur en cuivre, exempt de phase ss, . on usine l'élément et, -une étape de revtement de la surface extérieure et intérieure de l'élément tubulaire par une couche (4) de zinc noir. 2. Procédé selon la revendication 1 caractérisé en ce qu'après l'usinage et avant l'étape de revtement, on recuit l'élément tubulaire (1) à une température d'environ 300 Celsius et pendant une durée de deux heures afin de supprimer les tensions y compris celles introduites par usinage. 3. Procédé selon la revendication 1 caractérisé en ce que le laiton utilisé est de type CuZn36Pb3. 4. Elément tubulaire de circuit hydraulique en laiton caractérisé en ce que : -il est en laiton à forte teneur en cuivre, exempt de phase ss et -il comprend un revtement constitué par une couche de zinc noir. 5. Elément tubulaire selon la revendication 4 caractérisé en ce que le laiton utilisé est un alliage du type CuZn36Pb3. 6. Elément tubulaire selon la revendication 4 ou 5 caractérisé en ce qu'il a subi un recuit à une température de l'ordre 300 Celsius pendant une durée de deux heures.